Brevet FR3046363A1 (20170707)
REVENDICATIONS1. Composition pour la purification de gaz de fumée, ladite composition contenant, dans chaque cas par rapport au 5 poids total de la composition : a. 35 à 99 % en poids d'une poudre d'un sel de métal alcalin d'acide carbonique ; et b. 1 à 65 % en poids d'une poudre d'un matériau absorbant ; dans laquelle ladite poudre dudit matériau absorbant a un 10 volume poreux spécifique qui est égal ou supérieur à 0,1 cm3/g.\n<CLM>\1\tComposition selon la revendication 1, laquelle composition contient 35 à 90 % en poids, en particulier 35 à 80 % en poids ou 35 à 70 % en poids ou 35 à 60 % en poids ou 15 35 à 50 % en poids de ladite poudre d'un sel de métal alcalin d'acide carbonique, par rapport au poids total de la composition ; et/ou laquelle composition contient 10 à 65 % en poids, en particulier 20 à 65 % en poids ou 30 à 65 % en poids ou 40 à 65 % en poids ou 50 à 65 % en poids de ladite poudre 20 de matériau absorbant, par rapport au poids total de la composition.\n<CLM>\1\tComposition selon la revendication 1 ou 2, dans laquelle ladite poudre dudit sel de métal alcalin d'acide 25 carbonique a une granulométrie d50 inférieure à 50 pm, en particulier inférieure à 45 gm ou inférieure à 40 pm ou inférieure à 35 pm ou inférieure à 30 pm ou inférieure à 25 pm ou inférieure à 20 pm ou inférieure à 15 pm ou inférieure à 12 pm ; et/ou dans laquelle ladite poudre dudit sel de métal 30 alcalin d'acide carbonique a une granulométrie d97 inférieure à 180 pm, en particulier inférieure à 170 pm ou inférieure à 160 pm ou inférieure à 150 pm ou inférieure à 140 pm ou inférieure à 125 pm. 3046363 33\n<CLM>\1\tComposition selon l'une quelconque des revendications précédentes, dans laquelle ledit sel de métal alcalin d'acide carbonique est choisi dans l'ensemble constitué par l'hydrogénocarbonate de sodium, le carbonate de sodium, le sesquicarbonate de sodium, l'hydrogénocarbonate de potassium, le carbonate de potassium, le sesquicarbonate de potassium, et leurs mélanges.\n<CLM>\1\tComposition selon l'une quelconque des 10 revendications précédentes, dans laquelle ledit sel de métal alcalin d'acide carbonique est l'hydrogénocarbonate de sodium et/ou le sesquicarbonate de sodium.\n<CLM>\1\tComposition selon l'une quelconque des 15 revendications précédentes, dans laquelle ledit matériau absorbant est choisi dans l'ensemble constitué par le calcaire, la chaux vive, la chaux hydratée, la dolomie crue (dolomite), la chaux vive dolomitique, la chaux hydratée dolomitique, le carbonate de magnésium, l'oxyde de magnésium, 20 l'hydroxyde de magnésium, et leurs mélanges.\n<CLM>\1\tComposition selon l'une quelconque des revendications précédentes, dans laquelle ledit matériau absorbant est la chaux hydratée. 25\n<CLM>\1\tComposition selon l'une quelconque des revendications précédentes, dans laquelle ledit matériau absorbant, en particulier ladite chaux hydratée, a une granulométrie d50 inférieure à 50 pm, en particulier inférieure 30 à 40 pm, ou inférieure à 30 pm, ou inférieure à 20 pm, ou inférieure à 10 pm ; et/ou dans laquelle ledit matériau absorbant, en particulier ladite chaux hydratée, a une granulométrie d97 inférieure à 150 pm, en particulier inférieure à 140 pm, ou inférieure à 130 pm, ou inférieure à 3046363 34 120 pm, ou inférieure à 110 pm, ou inférieure à 100 pm, ou inférieure à 90 pm ; et/ou dans laquelle ledit matériau absorbant, en particulier ladite chaux hydratée, a une surface spécifique égale ou supérieure à 20 m2/g, en particulier égale 5 ou supérieure à 30 m2/g, ou égale ou supérieure à 40 m2/g, ou égale ou supérieure à 45 m2/g ; et/ou dans laquelle ledit matériau absorbant, en particulier ladite chaux hydratée, a un volume poreux spécifique égal ou supérieur à 0,11 cm3/g ou égal ou supérieur à 0,12 cm3/g ou égal ou supérieur à 0,13 cm3/g ou égal ou supérieur à 0,14 cm3/g ou égal ou supérieur à 0,15 cm3/g ou égal ou supérieur à 0,16 cm3/g ou égal ou supérieur à 0,17 cm3/g ou égal ou supérieur à 0,18 cm3/g ou égal ou supérieur à 0,19 cm3/g ou égal ou supérieur à 0,2 cm3/g.\n<CLM>\1\tComposition selon l'une quelconque des revendications précédentes, laquelle composition contient de l'argile et/ou du charbon actif et/ou des zéolites en une quantité allant jusqu'à 30 % en poids par rapport au poids total de la composition.\n<CLM>\1\tComposition selon l'une quelconque des revendications précédentes, laquelle composition a une valeur de fluidité, en particulier une valeur FFC, en particulier déterminée par utilisation d'un testeur de cisaillement annulaire RST-XS, de 0,2 ou plus, en particulier de 0,3 ou plus, ou de 0,4 ou plus, ou de 0,5 ou plus, ou de 0,6 ou plus, ou de 0,7 ou plus, ou de 0,8 ou plus, ou de 0,9 ou plus, ou de 1,0 ou plus, ou de 1,1 ou plus, ou de 1,2 ou plus, ou de 1,3 ou plus.\n<CLM>\1\tProcédé pour la fabrication d'une composition pour la purification de gaz de fumée selon les revendications 1 à 10, comprenant les opérations consistant à : a. disposer d'une composition contenant, dans chaque cas par 3046363 rapport au poids total de la composition : 35 à 99 % en poids d'une poudre d'un sel de métal alcalin d'acide carbonique, et 1 à 65 % en poids d'une poudre d'un matériau 5 absorbant ; et b. appliquer une énergie mécanique et/ou thermique à la composition ; dans lequel ladite poudre dudit matériau absorbant a un volume poreux spécifique qui est égal ou supérieur à 0,1 cm3/g. 10\n<CLM>\1\tProcédé selon la revendication 11, dans lequel la composition dans l'étape a. contient 35 à 90 % en poids, en particulier 35 à 80 % en poids ou 35 à 70 % en poids ou 35 à 60 % en poids ou 35 à 50 % en poids de ladite poudre d'un sel 15 de métal alcalin d'acide carbonique, par rapport au poids total de la composition ; et/ou dans lequel la composition dans l'étape a. contient 10 à 65 % en poids, en particulier 20 à 65 % en poids ou 30 à 65 % en poids ou 40 à 65 % en poids ou 50 à 65 % en poids de ladite poudre de matériau absorbant, par 20 rapport au poids total de la composition.\n<CLM>\1\tProcédé selon l'une quelconque des revendications 11 et 12, dans lequel ladite poudre dudit sel de métal alcalin d'acide carbonique est telle que définie dans l'une quelconque 25 des revendications 3 à 5 et/ou ladite poudre dudit matériau absorbant est telle que définie dans l'une quelconque des revendications 6 à\n<CLM>\1\t14. Procédé selon l'une quelconque des revendications 11 30 à 13, dans lequel une énergie thermique et/ou mécanique est appliquée à ladite poudre d'un sel de métal alcalin d'acide carbonique et/ou à ladite poudre d'un matériau absorbant.\n<CLM>\1\tProcédé selon l'une quelconque des revendications 11 3046363 36 à 14, dans lequel l'étape b. comprend une étape de mélange et/ou de broyage, et éventuellement dans lequel, dans l'étape de broyage, la composition est broyée à une granulométrie d50 égale ou inférieure à 50 pm, en particulier inférieure à 45 pm 5 ou inférieure à 40 pm ou inférieure à 35 pm ou inférieure à 30 pm ou inférieure à 25 pm ou inférieure à 20 pm ou inférieure à 15 pm ou inférieure à 12 pm ; et/ou dans lequel la composition est broyée à une granulométrie d97 inférieure à 180 pm, en particulier inférieure à 170 pm ou inférieure à 160 pm ou 10 inférieure à 150 pm ou inférieure à 140 pm ou inférieure à 125 pm.\n<CLM>\1\tComposition pour la purification d'un gaz de fumée pouvant être obtenue par le procédé selon l'une quelconque des 15 revendications 11 à\n<CLM>\1\t17. Procédé pour la purification de gaz de fumée, dans lequel le gaz de fumée est mis en contact avec une composition selon l'une quelconque des revendications 1 à 10 et\n<CLM>\1\t20\n<CLM>\1\tUtilisation d'une composition selon l'une quelconque des revendications 1 à 10 et 16 pour la purification de gaz de fumée, en particulier de gaz de fumée contenant des oxydes de soufre et/ou du HF. 25\n<CLM>\1\tUtilisation d'une poudre d'un matériau absorbant ayant un volume poreux spécifique égal ou supérieur à 0,1 cm3/g pour améliorer la fluidité, en particulier après un certain de temps de stockage, et/ou l'aptitude au stockage et/ou le 30 pouvoir d'absorption du HF d'une poudre d'un sel de métal alcalin d'acide carbonique ayant une granulométrie d50 inférieure à 50 pm, en particulier inférieure à 45 pm ou inférieure à 40 pm. 3046363 37\n<CLM>\1\tUtilisation selon la revendication 19, dans laquelle ladite poudre dudit matériau absorbant est utilisée en une quantité de 1 à 65 % en poids, en particulier de 10 à 65 % en poids ou de 20 à 65 % en poids ou de 30 à 65 % en poids ou de 5 40 à 65 % en poids ou de 50 à 65 % en poids par rapport au poids total de la composition ; et/ou dans laquelle ladite poudre dudit matériau absorbant est telle que définie dans l'une quelconque des revendications 6 à 8 ; et/ou dans laquelle ledit sel de métal alcalin d'acide carbonique est 10 l'hydrogénocarbonate de sodium et/ou le sesquicarbonate de sodium.